Article verrier transparent pour vitrage antisolaire, comprenant au moins un substrat de verre clair muni sur au moins une de ses faces d'un revêtement constitué par un empilement de couches minces, ledit revêtement comprenant la succession de couches suivantes, à partir de la surface dudit substrat : - une première couche à base de nitrure de silicium d’épaisseur e 1 comprise entre 55 nm et 90 nm, - une couche à base de nitrure de silicium et de zirconium d’épaisseur e 2 comprise entre 5 nm et 25 nm, - une couche à base de niobium, d’épaisseur comprise entre 15 nm et 50 nm, - une seconde couche à base de nitrure de silicium d’épaisseur e 3 comprise entre 10 nm et 45 nm, dans lequel l’empilement ne comprend qu’une couche à base de niobium, dans lequel la somme des épaisseurs de la première couche à base de nitrure de silicium et de la couche à base de nitrure de silicium et de zirconium est comprise entre 60 nm et 110 nm. Article selon la revendication 1 dans lequel le ratio e 1 / e 2 est compris entre 3 et 18. Article selon la revendication 1 ou 2 dans lequel le ratio (e 1 +e 2 )/e 3 est supérieur à 3 et de préférence inférieur à 7. Article selon l’une des revendications précédentes, dans lequel la couche à base de nitrure de silicium et de zirconium est directement au contact de la couche à base de niobium. Article selon l’une des revendications précédentes, dans lequel la couche à base de niobium a une épaisseur comprise entre 20 nm et 40 nm. Article selon l’une des revendications précédentes, dans lequel la première couche à base de nitrure de silicium a une épaisseur comprise entre 70 nm et 90 nm, de préférence entre 60 nm et 85 nm. Article selon l’une des revendications précédentes, dans lequel la couche à base de nitrure de silicium et de zirconium a une épaisseur comprise entre 5 nm et 20 nm. Article selon l’une des revendications précédentes, dans lequel la deuxième couche comprenant du nitrure de silicium a une épaisseur comprise entre 15 nm et 40 nm, de préférence entre 20 nm et 35 nm. Article selon l’une des revendications précédentes, dans lequel la première couche à base de nitrure de silicium est au contact de la surface du substrat et de préférence est au contact de la couche à base de nitrure de silicium et de zirconium. Article selon l’une des revendications précédentes, dans lequel la couche à base de nitrure de silicium et de zirconium présente un ratio atomique Si/Zr compris entre 1,5 et 6,0. Article selon l’une des revendications précédentes, dans lequel la couche à base de niobium est non nitrurée. Article selon l’une des revendications 1 à 10, dans lequel la couche à base de niobium est au moins partiellement nitrurée. Article selon l’une des revendications précédentes, dans lequel l’empilement comprend, au-dessus de la couche à base de nitrure de silicium, une couche de protection comprenant de l’oxyde de titane, de l’oxyde de zirconium ou un oxyde de titane et de zirconium, ladite couche ayant de préférence une épaisseur inférieure à 10 nm, de préférence comprise inférieure à 5 nm. Article selon l’une des revendications précédentes, dans lequel l’empilement comprend ou de préférence est constitué par la succession des couches suivantes, chaque couche étant de préférence au contact direct de la suivante, à partir de la surface dudit substrat : SiN/ SiZrN/Nb/SiN/ éventuellement TiO, ZrO ou TiZrO dans lequel SiN désigne une couche à base de nitrure de silicium, Nb désigne une couche à base de niobium, SiZrN désigne une couche à base de nitrure de silicium et de zirconium, TiO désigne une couche comprenant un oxyde de titane, ZrO désigne une couche comprenant un oxyde de zirconium et TiZrO désigne une couche comprenant un oxyde de titane et de zirconium. Article selon l’une des revendications précédentes, caractérisé en ce que l’empilement ne comprend pas de couches fonctionnelles à base d’Ag, Au, Pt, Cu, Ni ou d’acier inoxydable.